СПОСОБ ПОЛУЧЕНИЯ ТЕРМООБРАБОТАННЫХ ИЗДЕЛИЙ С ПОКРЫТИЕМ С ИСПОЛЬЗОВАНИЕМ ПОКРЫТИЯ ИЗ АЛМАЗОПОДОБНОГО УГЛЕРОДА (DLC) И ЗАЩИТНОЙ ПЛЕНКИ НАПРАВЛЕННОЙ КИСЛОТНОЙ ПОВЕРХНОСТИ

1. Способ получения изделия с покрытием, причем способ включает:
- подготовку стеклянной основы, содержащей первую и вторую главные поверхности, причем первая главная поверхность протравлена мягкой травильной кислотой, а вторая главная поверхность является противоположной первой главной поверхности,
- нанесение слоя, содержащего алмазоподобный углерод (DLC), на первую главную поверхность, и
- нанесение защитной пленки на стеклянную основу поверх по меньшей мере слоя, содержащего DLC, причем защитная пленка содержит по меньшей мере разделительный и кислородонепроницаемый слои, причем разделительный и кислородонепроницаемый слои состоят из разных материалов и/или имеют разный стехиометрический состав,
причем стеклянная основа с содержащим DLC слоем и защитной пленкой на нем пригодна к термообработке при температуре, достаточной для термозакалки, термического упрочнения и/или горячей гибки, чтобы вызвать удаление защитной пленки без значительного выгорания содержащего DLC слоя.
2. Способ по п. 1, включающий, кроме того, нанесение диэлектрического или барьерного слоя на первую главную поверхность стеклянной основы, причем диэлектрический или барьерный слой находится между стеклянной основой и слоем, содержащим DLC.
3. Способ по п. 2, причем диэлектрический или барьерный слой содержит кремний.
4. Способ по п. 3, причем диэлектрический или барьерный слой содержит нитрид кремния.
5. Способ по п. 1, причем разделительный слой содержит оксид цинка.
6. Способ по п. 5, причем кислородонепроницаемый слой содержит нитрид алюминия.
7. Способ по п. 6, включающий, кроме того, нанесение временного защитного слоя в жидкой или твердой форме поверх защитной пленки.
8. Способ по п. 7, включающий, кроме того, термообработку стеклянной основы с содержащим DLC слоем и защитной пленкой на нем.
9. Способ по п. 8, включающий, кроме того, удаление временного защитного слоя до указанной термообработки.
10. Способ по п. 6, причем по меньшей мере часть содержащего DLC слоя обнажается, оказываясь в результате указанной термообработки наружным слоем изделия с покрытием.
11. Способ по п. 10, причем диэлектрический или разделительный слой содержит нитрид кремния.
12. Способ по п. 11, причем до термообработки толщина диэлектрического или барьерного слоя составляет 15-150 нм, содержащего DLC слоя 3-10 нм, разделительного слоя 100-300 нм и кислородонепроницаемого слоя 35-75 нм.
13. Способ по п. 12, причем вторую главную поверхность во время изготовления стеклянной основы подвергают воздействию ванны расплавленного олова.
14. Способ получения термообработанного изделия с покрытием, причем способ включает:
- подготовку стеклянной основы, имеющей первую и вторую главные поверхности, причем
первая главная поверхность протравлена мягкой травильной кислотой,
вторая главная поверхность является противоположной первой главной поверхности,
первая главная поверхность несет на себе в порядке удаления от основы:
- слой, содержащий алмазоподобный углерод (DLC), на первой главной поверхности и
- защитную пленку, содержащую по меньшей мере разделительный и кислородонепроницаемый слои, причем разделительный и кислородонепроницаемый слои состоят из разных материалов и/или имеют разный стехиометрический состав, и
- термообработку стеклянной основы с содержащим DLC слоем и защитной пленкой на нем, чтобы удалить разделительный и кислородонепроницаемый слои и обнажить по меньшей мере часть содержащего DLC слоя как наружного слоя термообработанного изделия с покрытием.
15. Способ по п. 14, причем диэлектрический или барьерный слой находится на первой главной поверхности стеклянной основы между стеклянной основой и содержащим DLC слоем.
16. Способ по п. 15, причем диэлектрический или барьерный слой содержит оксид и/или нитрид кремния.
17. Способ по п. 16, причем разделительный слой содержит оксид цинка, оксинитрид цинка или нитрид цинка, и причем кислородонепроницаемый слой содержит алюминий.
18. Способ по 17, причем разделительный слой содержит оксид цинка, а кислородонепроницаемый слой содержит нитрид алюминия.
19. Пригодное для термообработки изделие с покрытием, содержащее:
- стеклянную основу, имеющую первую и вторую главные поверхности, причем первая главная поверхность была протравлена в два прохода мягкой травильной кислотой;
причем первая главная поверхность несет на себе по меньшей мере временно в порядке удаления от основы:
слой, содержащий кремний,
слой, содержащий алмазоподобный углерод (DLC),
содержащий цинк разделительный слой и
слой, содержащий нитрид алюминия,
причем стеклянная основа пригодна для термообработки, чтобы вызвать удаление включающего цинк разделительного слоя и слоя, содержащего нитрид алюминия, оставляя содержащий DLC слой как наружный слой, и
причем изделие с покрытием имеет сопротивление царапанию выше, чем оно имело бы, если бы первая главная поверхность была протравлена жесткой травильной кислотой.
20. Пригодное для термообработки изделие с покрытием по п. 19, причем вторая главная поверхность является оловянной стороной стеклянной основы.